(57)【要約】本発明は通、気抵抗が小さく、気体と水分との接触効率が高いため加湿能力が高く、さらに扱い性がよく、かつ、析出物の除去が容易なで、寿命が長い加湿用フィルターを提供すること課題とする。解決手段は、複数の開口を有する編地１枚以上からなる編地層と、編地層の少なくとも片面にパイル糸を備えた加湿用フィルターであって、前記パイル糸が２ｍｍ以上１５ｍｍ以下の長さのものを含む加湿用フィルターであり、さらには複数の開口を有する編地が２枚以上からなる編地層と、前記編地層の表面、裏面にパイル糸を備えた加湿用フィルターであって、少なくとも２枚の編地の間にガーレ剛軟度が５０〜１５０００ｍＮであるネットが挟持されている加湿用フィルターである。
2014024811.tif 000002
【特許請求の範囲】
【請求項１】
複数の開口を有する編地１枚以上からなる編地層と、編地層の少なくとも片面にパイル糸を備えた加湿用フィルターであって、前記パイル糸が２ｍｍ以上１５ｍｍ以下の長さのものを含む加湿用フィルター。
【請求項２】
前記パイル糸がマルチフィラメントを９５質量％以上含有する請求項１記載のフィルター。
【請求項３】
パイル糸が編地層の両面に備えられている請求項１または２記載の加湿用フィルター。
【請求項４】
前記複数の開口を有する編地を構成する繊維が１０〜８０質量％の熱融着繊維を含んでいる請求項１〜３いずれかに記載の加湿フィルター。
【請求項５】
編地が有する複数の開口部は、その開口部の外接円直径が３ｍｍより大きいものを有する請求項１〜４いずれかに記載の加湿用フィルター。
【請求項６】
パイル糸の少なくとも一部が捲縮している請求項１〜５のいずれかに記載の加湿用フィルター。
【請求項７】
パイル糸の少なくとも一部に異型断面糸が含まれている請求項１〜６のいずれかに記載の加湿用フィルター。
【請求項８】
編地層を構成する編地が２枚以上からからなり、前記編地層の表面および裏面にパイル糸を備えており、少なくとも２枚の編地の間にガーレ剛軟度が５０〜１５０００ｍＮであるのネットが挟持されている請求項１〜７いずれかに記載の加湿用フィルター。
【請求項９】
複数の開口を有する編地が２枚以上からなる編地層と、前記編地層の表面、裏面にパイル糸を備えた加湿フィルターであって、少なくとも２枚の編地の間にガーレ剛軟度が５０〜１５０００ｍＮであるネットを挟持していることを特徴とする加湿用フィルター。
【請求項１０】
請求項１〜９のいずれかに記載の加湿用フィルターを搭載した加湿器または加湿空気清浄機。
【請求項１１】
ダブルラッセル編み機で編成した複数の開口部を有する２枚の編地と前記編地を間隔をあけて連結する連結繊維とを備えたダブルラッセル編地を、連結繊維の中間で切断し分離することを特徴とする請求項１〜７のいずれかに記載の加湿用フィルターの製造方法。
【請求項１２】
）ダブルラッセル編み機で編成した複数の開口部を有する２枚の編地と前記編地を間隔をあけて連結する連結繊維とを備えたダブルラッセル編地を、連結繊維の中間で切断し２枚に分離し得られた片面パイル編地を、それぞれのパイル糸が外側となるように配置して２枚以上積層することを特徴とするパイル糸が編地層の両面に備えられている請求項１〜７のいずれかに記載の加湿用フィルターの製造方法。
【請求項１３】
ダブルラッセル編み機で編成した複数の開口部を有する２枚の編地と前記編地を間隔をあけて連結する連結繊維を備えたダブルラッセル編地を、連結繊維の中間で切断し２枚に分離し、分離により得られた片面パイル編地、ガーレ剛軟度が５０〜１５０００ｍＮのネット、および分離により得られた前記片面パイル編地の順に、それぞれの片面パイル地のパイル糸が外側となるように積層することを特徴とする請求項８または９に記載の加湿用フィルターの製造方法。
【発明の詳細な説明】
【技術分野】
【０００１】
本発明は、加湿空気清浄機、加湿器などに用いられる加湿用フィルターに関するものである。
【背景技術】
【０００２】
従来から、加湿空気清浄機や加湿器などに用いられる加湿用フィルターは、一つの形態として多数の貫通する連続気孔を有した不織布などのシートを平面状、プリーツ形状、ハニカム形状にしたものが用いられている。加湿用フィルターに水分を保水した状態で通風することで水分と気体とを接触させ、通過気体中の水分量を増大させて加湿するという機構を有する。本機構は超音波振動や液滴噴霧などによる加湿方法と比べ水分中に含まれる不揮発性の無機塩類、微生物類が気体中に放出されにくいという特徴があり広く用いられている。【０００３】
しかし、加湿用に一般的に用いられる水道水に含まれる不揮発性の成分が加湿用フィルターに残留して析出するためこれらが堆積して、目詰まり等を発生して、加湿用フィルターの通気抵抗が増大する、水分と気体との接触効率が低下するという問題があった。【０００４】
一方、洗濯等が可能で上記析出物を除去できる手段としては、複数の通気用開口部を有する２層の編地とこの編地の間隔をあけて連結する複数の連結繊維を備えた立体編地からなるものが用いられている（特許文献１、２）。【０００５】
しかしながら、析出物が最も析出しやすいところの連結繊維が２層の編地に挟まれており、十分に除去できるものではなかった。また、２層の編地の間に保水するので使用停止時の乾燥に時間がかかり、細菌やかびに由来する悪臭が発生しやすいという問題があった。
【先行技術文献】
【特許文献】
【０００６】
【特許文献１】特開平０３−０８１２２１号公報
【特許文献２】特開２０１０−２５５８９４号公報
【発明の概要】
【発明が解決しようとする課題】
【０００７】
本発明は、通気抵抗が小さく、気体と水分との接触効率が高く加湿能力が高い加湿用フィルターであって、取り扱い性がよく、かつ、析出物の除去が容易な加湿用フィルターを提供することを目的とする。
【課題を解決するための手段】
【０００８】
上記課題を達成するための本発明は、以下のいずれかの構成を採用するものである。
１）複数の開口を有する編地１枚以上からなる編地層と、編地層の少なくとも片面にパイル糸を備えた加湿用フィルターであって、前記パイル糸が２ｍｍ以上１５ｍｍ以下の長さのものを含む加湿用フィルター。
２）前記パイル糸がマルチフィラメントを９５質量％以上含有する前記フィルター。
３）パイル糸が編地層の両面に備えられている上記いずれかに記載の加湿用フィルター
４）前記複数の開口を有する編地を構成する繊維が１０〜８０質量％の熱融着繊維を含んでいる前記いずれかに記載の加湿フィルター
５）編地が有する複数の開口部は、その開口部の外接円直径が３ｍｍより大きいものを有する前記いずれかに記載の加湿用フィルター。
６）パイル糸の少なくとも一部が捲縮していることを特徴とする前記いずれかに記載の加湿用フィルター。
７）パイル糸の少なくとも一部に異型断面糸が含まれている前記いずれかに記載の加湿用フィルター。
８）編地層を構成する編地が２枚以上からなり、前記編地層の表面および裏面にパイル糸を備えており、少なくとも２枚の編地の間にガーレ剛軟度が５０〜１５０００ｍＮであるのネットが挟持されている前記いずれかに記載の加湿用フィルター。
９）複数の開口を有する編地が２枚以上からなる編地層と、前記編地層の表面、裏面にパイル糸を備えた加湿用フィルターであって、少なくとも２枚の編地の間にガーレ剛軟度が５０〜１５０００ｍＮであるネットが挟持されている加湿用フィルター。
１０）前記のいずれかに記載の加湿用フィルターを搭載した加湿器または加湿空気清浄機。
１１）ダブルラッセル編み機で編成した複数の開口部を有する２枚の編地と前記編地を間隔をあけて連結する連結繊維とを備えたダブルラッセル編地を、連結繊維の中間で切断し分離することを特徴とする前記いずれかに記載の加湿用フィルターの製造方法。
１２）ダブルラッセル編み機で編成した複数の開口部を有する２枚の編地と前記編地を間隔をあけて連結する連結繊維とを備えたダブルラッセル編地を、連結繊維の中間で切断し２枚に分離し得られた片面パイル編地を、それぞれのパイル糸が外側となるように配置して２枚以上積層することを特徴とするパイル糸が編地層の両面に備えられている前記いずれかに記載の加湿用フィルターの製造方法。
１３）ダブルラッセル編み機で編成した複数の開口部を有する２枚の編地と前記編地を間隔をあけて連結する連結繊維を備えたダブルラッセル編地を、連結繊維の中間で切断し２枚に分離し、分離により得られた片面パイル編地、ガーレ剛軟度が５０〜１５０００ｍＮのネット、および分離により得られた前記片面パイル編地の順に、それぞれの片面パイル地のパイル糸が外側となるように積層することを特徴とする前記いずれかに記載の加湿用フィルターの製造方法。
【発明の効果】
【０００９】
本発明によれば、通気抵抗が小さく、気体と水分との接触効率が高いので加湿能力に優れた加湿用フィルターであって、取り扱い性がよく、析出物の除去が容易で寿命が長い加湿用フィルターを提供することができる。また上記８および９の発明によれば、加湿器または加湿空気清浄機への装着・セット性が良好な加湿用フィルターが得られる。
【図面の簡単な説明】
【００１０】
【図１】本発明の加湿用フィルターの例を示す斜視図である。
【図２】本発明の、両面にパイル糸が設けられた加湿用フィルターの断面図である。
【図３】本発明の、両面にパイル糸が設けられ編地間にネットが挟持された加湿用フィルターの断面図である。
【図４】開口部の想像外接円および直径を示す概念図である。
【発明を実施するための形態】
【００１１】
本発明の加湿用フィルターは、複数の開口を有する編地１枚以上からなる編地層と、編地層の少なくとも片面にパイル糸を備えた加湿用フィルターである。そして好ましい態様としてパイル糸が２ｍｍ以上１５ｍｍ以下の長さのものを含んでいる。また別の好ましい態様として、複数の開口を有する編地が２枚以上からなる編地層と、前記編地層の表面、裏面にパイル糸を備えた加湿用フィルターであって、少なくとも２枚の編地の間にガーレ剛軟度が５０〜１５０００ｍＮであるネットが挟持されている。
【００１２】
本発明の加湿用フィルターは、例えば図１に示す加湿用フィルター１に示されるように開口部４を有する編地層３および起立したパイル糸２を有する構成からなる。加湿能力等、必要特性に応じて、図２に示すように、上記片面にパイルを有する編地層３を２枚用意し、一方の編地層が有するパイル糸２が表、他方の編地層が有するパイル糸２が裏となるように積層したものを含んでもよい。換言するとパイル糸の群は編地の外側に存在することになる。
【００１３】
水分を含んだ本発明の加湿用フィルターに対して、略直行して気体が水分と接触しながら通過することで加湿効果を得ることができる。
前記のとおり、加湿には一般的に水道水が用いられており、使用すると加湿用フィルター上に水道水に含まれるカルキ等塩の不揮発性成分が析出するという問題がある。本発明の加湿用フィルターでは析出物が最も付着するパイル糸を編地の外側に配置しているので、析出物を容易に洗浄することができる。
上記パイル糸は、編地層の表裏の少なくとも片面に２ｍｍ以上の長さのものを有することが好ましい。パイル糸の長さが短すぎると、加湿用フィルターの保水量が少なくなり気体と水分の接触が不十分となり、加湿能力が低くなりすぎる。長いものを多く含むと、パイル糸が倒れ編地層を通過する気体の進路を妨げて通気抵抗が大きくなりすぎる。その観点からパイルは２〜１５ｍｍのものが、本数にして全パイルの５０％以上、さらには７０％以上存在することが好ましい。ここでパイル糸の本数であるが、本発明においてはモノフィラメントの場合は１本であり、マルチフィラメントの場合にはマルチフィラメントを構成する単繊維を１本とカウントする。パイル糸を表裏両面に配置した場合には、片面のみに配置するよりもパイル糸長を短くできるので、パイル糸倒れ等が発生しにくく、通気抵抗を小さくて効率よく加湿効果を得ることができ、かつ、使用して析出した析出物を容易に除去できるようになる。
【００１４】
パイル糸は必要性能に応じて、マルチフィラメントを使用してもよいし、モノフィラメントを用いてもよい。また、マルチフィラメントとモノフィラメントの両方を用いてもよい。マルチフィラメントを用いた場合には、パイル糸の繊維表面積が増大するので加湿能力が高くなる。一方、パイル糸が倒れ易い傾向にあるため加湿用フィルターが水分を含みパイル糸が倒れると気体の流路の妨げとなり通気抵抗が増加する場合がある。モノフィラメントを用いた場合には、パイル糸の剛性が高いので倒れにくく圧力損失は小さい傾向にあるが、繊維表面積が小さいので加湿能力が低い場合がある。また、マルチフィラメントとモノフィラメントの両方を用いた場合には、剛性の高いモノフィラメントを配しパイル糸が倒れることを抑制し構造を維持する骨材とすることにより、圧力損失を小さく、かつ、マルチフィラメントの表面積が大きいことにより加湿能力を高く維持することができる。
【００１５】
加湿能力を高くするためには、上記の通りパイル糸にマルチフィラメントを使用することが好ましく、パイル糸における質量割合として９５質量％以上のマルチフィラメントを含むことが好ましく、さらには、実質的にマルチフィラメントのみで構成されてもよい。マルチフィラメントは、細い単繊維が複数本複合して構成されるため、単繊維間に水分を保水しやすく、かつ、繊維の表面積も向上するので、水分と気体の接触効率が向上して加湿能力が向上する。
複数の開口を有する編地層を構成する繊維が１０〜８０質量％の熱融着繊維を含むことが好ましい。熱融着繊維とは、例えばポリエチレンとポリプロピレン、ポリエステルとポリエチレン、ポリエステルと低融点ポリエステルなどといった融点の異なる材料を単繊維中に芯と鞘の状態で紡糸した繊維であり、熱風又はヒートロール等で熱処理して、低融点材料の一部を溶融し、隣接する繊維の一部と接着（融着）することができるものである。開口を有する編地層の一部に熱融着繊維を含むことにより、開口を有する編地層中の熱融着繊維同士、或いは熱融着繊維と非熱融着繊維の一部が融着することでパイルを有する編地の剛性が向上し、フィルターとしての取り扱い性や加湿空気清浄機や加湿器などへのセット性が良好になる。
【００１６】
また、開口を有する編地中の熱融着繊維とパイル糸の一部が融着することにより、パイルの抜けを大幅に改善することができるようになる。
熱融着繊維の割合が１０質量％未満の場合には、上記効果が十分に得られない。８０質量％よりも多いと、融着が進みすぎて開口を有する編地が硬くなり割れる、工程通過中に加工装置と融着して工程通過性が悪化する、等の問題が発生する。
【００１７】
熱融着繊維を溶融するために、別工程で熱風又はヒートロール等で熱処理しても良いし、編地のヒートセットや、親水、抗菌、防カビ等の後加工で乾燥時の熱で軟化、融着させてもよい。
【００１８】
パイル糸の少なくとも一部に捲縮したものを用いてもよい。捲縮によってパイル糸の繊維間に空隙ができるので、加湿用フィルターの保水可能量が増大し、気体と水分との接触効率が向上して、加湿能力を向上することができる。捲縮したパイル糸の割合は、パイル糸の質量割合として５質量％以上、さらには１０質量％以上であることが好ましい。
【００１９】
また、パイル糸を構成する繊維の断面形状は一般的な円形でもよいが、少なくとも一部に、異型断面糸を用いてもよい。ここで異型断面糸とは、繊維の長手方向に略垂直に切断した面の断面形状が、楕円、蚕の繭型、三角形、星型、五角形等であり、円とは異なる形状のもののことをいう。本発明の加湿用フィルターは、気体と加湿用フィルターに添加される水分とを効率よく接触することによって加湿することができるが、異型断面糸は、繊維の断面が円形である通常の繊維よりも繊維の表面積が大きくなるため、繊維の表面に保持される水分と気体との接触効率も向上し、加湿能力を向上することができる。
【００２０】
本発明における編地とは編み物からなる布帛である。経編、緯編等いかなる編地構成であってもいいが、複数の開口部を有することが重要である。本発明の加湿用フィルターでは、気体が編地の面に対して略直行で通過するため、繊維で囲まれた開口部が小さいと通気抵抗が大きくなりすぎて所望の風量を得ることができなくなる。また、開口部が大き過ぎると、気体と水分とが、効率的に接触できず十分な加湿能力を得ることができない。そこで、本開口部の大きさは、開口部の外接円直径が３ｍｍ以上であることが好ましい。上の方の値としては、２０ｍｍ以下であることが好ましい。そして、外接円直径が３〜２０ｍｍとなる開口部が個数として５０％以上、さらには７０％以上存在していることが好ましい。ここでいう外接円直径とは、図４の（Ａ）および（Ｂ）に示すように、編み地層の開口部４について、外接円６を想定し、その外接円直径７の値である。
【００２１】
編地を構成する素材としては、合成繊維、天然繊維等、特に限定するものでない。合成繊維として、ポリプロピレン、ポリエチレン等のオレフィン系繊維、ナイロン６、ナイロン６６等のポリアミド系繊維、ポリエチレンテレフタレート、ポリエチレンナフタレート、等のポリエステル系繊維、ポリアクリロニトリル等のアクリル系繊維などを用いることができる。また、綿、羊毛等の天然繊維、キュプラ等の再生繊維なども用いることもできる。また、これらの繊維を混合して用いてもよい。
【００２２】
剛性や価格面から、ポリエチレンテレフタレート、ポリエチレンナフタレート等ポリエステル系繊維を好ましく用いることができる。
【００２３】
本発明の加湿用フィルターは、親水性、抗菌性、防かび性の少なくともいずれか一つの機能が付与されていてもよい。
【００２４】
多くの合成繊維は親水性に乏しく撥水する場合がある。加湿用フィルターを構成する繊維が撥水性を有すると水をはじき加湿用フィルターの保水性が低くなる。親水性を向上する加工を施して繊維と水との親和性を向上し、加湿能力を向上することができる。
【００２５】
親水性は、例えば、ポリエチレングリコール（ＰＥＧ）や変性フッ素樹脂、変性ポリエステル樹脂等の親水剤を、加湿用フィルターを構成する繊維の表面に付与することで得ることができる。
【００２６】
ここで変性ポリエステル樹脂とは、テレフタル酸、イソフタル酸等の芳香族二塩基酸とアルキレングリコールおよびポリアルキレングリコールからなるポリエステルポリエーテルブロック共重合体等のことをいい、アルキレングリコールにはエチレングリコール、プロピレングリコール、１，４ブタンジオール等が含まれ、ポリアルキレングリコールにはポリエチレングリコール、ポリプロピレングリコール、ポリエチレン・プロピレングリコール等のことをいう。
【００２７】
抗菌性、防かび性は、抗菌剤、防かび剤を付与することによって得ることができる。ここで、抗菌剤および防かび剤としては、かびや酵母菌、さらには雑菌の増殖、繁殖を抑制する機能を有するものであればよく、例えば、銀、銅、亜鉛系に代表される金属化合物、２，４，５，６−テトラクロロイソフタロニトリル、５−クロロ−２，４，６−トリフロロイソフタロニトリルなどのニトリル系化合物、２−クロロ−６−トリクロロメチルピリジン、ジ（４−クロロフェニル）ピリジルメタノール、２，３，５，６−テトラクロロ−４−メチルスルフォニルピリジン、２−ピリジンチオール−１−オキシドナトリウム、２−ピリジンチオール−１−オキシド亜鉛、ジ（２−ピリジンチオール−１−オキシド）などのピリジン系化合物、Ｎ−フロロジクロロメチルチオフタルイミド、Ｎ−トリクロロメチルチオフタルイミドなどのフタルイミド系化合物、Ｎ−トリクロロメチルチオ−Ｎ−（フェニル）メチルスルファミド、Ｎ−トリクロロメチルチオ−Ｎ−（４−クロロフェニル）メチルスルファミドなどのスルファミド系化合物、Ｎ，Ｎ−ジメチル−Ｎ’−フェニル−Ｎ’−（フロロジクロロメチルチオ）スルファミド、Ｎ，Ｎ−ジクロロフロロメチルチオ−Ｎ’−フェニルスルファミドなどのチオスルファミド系化合物、ジヨードメチル−ｐ−トリルスルフォン、１−ジヨードメチルスルフォニル−４−クロロベンゼンなどのヨード系化合物、１，２−ベンズイソチアゾリン−３−オン、２−（ｎ−オクチル）−４−イソチアゾリン−３−オンなどのイソチアゾリン系化合物、２−メルカプトベンズチアゾールナトリウム、２−メルカプトベンズチアゾール亜鉛などのベンズチアゾール系化合物、１Ｈ−２−ベンズイミダゾールカルバミン酸メチル、１−ブチルカルバモイル−２−ベンズイミダゾールカルバミン酸メチルなどのベンズイミダゾール系化合物、塩化ベンザルコニウム、塩化ドデシルピリジニウムなどの第４級アンモニウム塩系化合物、キチン、キトサン、ヒノキチオールなどに代表される天然物系化合物などを使用することができるが、これに限られたものではない。
【００２８】
親水剤、抗菌剤、防かび剤は、加湿用フィルターの状態で付与しても良いし、編地の状態、編地を半裁した状態、或いは繊維状態のいずれの場合に付与してもよい。
【００２９】
次に、編地の間にガーレ剛軟度が５０〜１５０００ｍＮであるネットを挟持している態様について説明する。
【００３０】
複数の開口部を有する編地としては、図１に示す片面パイル編地５のものが例示される。図３に示すように、片面パイル編地３を２枚用意し、２枚の編地の間にガーレ剛軟度５０〜１５０００ｍＮのネット５を挟持し、なおかつ、パイル同士が表裏、すなわち外側となるように積層して加湿用フィルターとすることができる。
【００３１】
加湿用フィルターの剛性が向上してコシが出るので、加湿用フィルターをホルダーにセットするとき、しわやたるみなく容易に装着が可能となる。さらに、水分を含んだ本発明の加湿用フィルターに対して、略直行して気体が水分と接触しながら通過することで加湿効果を得るが、剛性と通気性を有するネットを挟持することにより水分を含み重くなった加湿用フィルターがたるんだり、ホルダーから外れてしまうことが減るため、加湿用フィルター全面を有効に活用できるので、安定した加湿能力を得ることができる。
【００３２】
挟持するネットは、ガーレ剛軟度が５０〜１５０００ｍＮであることが望ましい。ガーレ剛軟度が小さすぎると、加湿用フィルターのたるみを抑制する効果が得られにくい傾向にある。また、ガーレ剛軟度が大きすぎると、加湿器のホルダーへのセット時に加湿用フィルターが剛直すぎてセットしにくい等の問題がある。
また、挟持されるネットは圧力損失が１０Ｐａ以下であってもよい。圧力損失が大き過ぎると、加湿用フィルターを通過する風量が少なくなる、あるいは、少なくなって加湿量が減少する等の問題が発生する場合がある。
【００３３】
上記性能を満たすネットとしてはいかなるものであってもよいが、繊維で矩形・ひし形やその他の形状に目を透かして編む、または織る等した網状のものが好ましい。構成繊維は、ポリエステルやポリプロピレン等の有機繊維、ガラス繊維等の無機繊維、ステンレス繊維等の金属繊維等いかなるものであっても良いが、耐腐食性、取り扱い性からポリエステル、ポリプロピレン等の有機繊維、さらには有機繊維で構成されるモノフィラメントが最も好ましい。
【００３４】
以下に、本発明の加湿用フィルターの製造方法の一例を示す。
【００３５】
ダブルラッセル編み機で、複数の開口を有する２枚の編地を、間隔をあけて、連結繊維で連結した形態のダブルラッセル編地を得る。得られたダブルラッセル編地の連結繊維の途中で切断して２枚に分離し図１に示すような片面パイル編地を得る。ここで片面パイル編地のパイル糸２はダブルラッセル編地の連結繊維を切断したものである。切断位置は連結繊維の中央でもよいし、どちらか一方の編地面に寄った位置で切断してもよい。このようにして得られた片面パイル状シートを、そのまま加湿用フィルターとして用いることもできる。また、それぞれのパイル面を外側に配置するように片面パイル状シートを２枚以上積層して両面パイル状シートを得ることができる。このとき片面パイル状シートの間にネットを挟むことができる。少なくとも片面のパイル糸が２ｍｍ以上の長さのものを含むことが、加湿能力が高い加湿用フィルターを得るために好ましい。２枚の片面パイル編地は同一のダブルラッセル編地から切断したものを積層してもよいし、異なるダブルラッセル編地から切断したものを組み合わせて積層してもよい。
片面パイル編地２層以上、そして場合によってはネットを積層して加湿用フィルターを得る際、これら２層以上を単に積層するだけでもよいが、取り扱い性が悪いため、これらを連結することが望ましい。連結の方法はいかなる方法であってもよいが、加湿用フィルターの端部、および／または、端部近辺を縫い合わせる、または、加熱、超音波ウェルダー等で融着してもよい。また、必要に応じて例えばキルティング状、ストライプ状等にステッチ等を施す、加熱または超音波ウエルダー等でドット状に融着する、あるいは、熱融着パウダーや接着剤で編地面同志を融着、接着してもよい。このとき、全面を融着、接着すると通気抵抗が大きくなり、かつ、加湿能力が小さくなるため、ドット状等部分的に融着、接着することが好ましい。また、片面パイルシートからなる加湿用フィルターも端部、および／または、端部近辺を縫い合わせる、または、加熱、超音波ウェルダー等で融着してもよい。また、必要に応じて例えばキルティング状、ストライプ状等にステッチ等を施す、加熱または超音波ウエルダー等でドット状に融着する等してもよい。このように部分的に融着、接着することにより、加湿用フィルターの形態安定性が向上して、加湿器へのセット性が向上する等取り扱い性が良好になる。
【００３６】
上記のようにして得られた加湿用フィルターを水に含浸する、水を付与する等して水分を保持せしめる。この状態で気体を通過させ、気体と水分とを効率的に接触することにより、気体を加湿することができる。この加湿用フィルターは加湿器、加湿空気清浄機等に好適に用いることができる。
【実施例】
【００３７】
以下、実施例を用いて本発明をより具体的に説明する。なお、本実施例における評価方法は下記の通りである。【００３８】
［測定・評価方法］
［加湿能力］
日本電機工業会規格「ＪＥＭ−１４２６−１９９１」付属書１「加湿能力の測定方法」に準拠して、加湿量を測定した。温度２０℃、湿度３０％の雰囲気で、シャープ株式会社製、加湿空気清浄機ＫＣ−Ｚ４０に加湿用フィルターを装着して、風量設定「強」とし、１時間エージング後、運転を停止し、ただちに加湿空気清浄機全質量Ｗ１（ｋｇ）を測定し、１時間運転後、加湿空気清浄機全質量Ｗ２（ｋｇ）を測定する。Ｗ１とＷ２との差（Ｗ１−Ｗ２）を加湿量Ｗ（ｍｌ／ｈｒ）とする。
［通気抵抗（圧力損失）］
加湿用フィルターあるいは加湿用フィルター用布帛を、有効開口面積０．０１ｍ２のホルダーにセットし、面風速１．０ｍ／ｓｅｃで空気を通過させて、測定対象物上下流の差圧をデジタルマノメータＭＡ２−０４Ｐ（ＭＯＤＵＳ社製）にて圧力損失を測定した。測定は各水準１水準あたり任意に５箇所をサンプリングして行い、その平均値を圧力損失の値として用いた。
［析出物除去性］
シャープ株式会社製、加湿空気清浄機ＫＣ−Ｚ４０に加湿用フィルターを装着して、風量設定「強」とし、３０リットルの硬水１４６８の硬水を気化し、その後、水中で３０回手もみ洗いを行い、スケールの除去状態を確認した。
［ガーレ剛軟度］
ＪＩＳ  Ｌ  １０９６（２０１０年度版）の曲げ反発性Ａ法剛軟度（ガーレ法）に準拠して測定した。長さ８９ｍｍ、幅２５ｍｍの試験片をたて方向、よこ方向各５枚ずつ採取し、ガーレ試験機を用い、試験片が振り子から離れるときの目盛ＲＧを読み、算出式（１）で剛軟度を測定した。各試験片の表裏を測定し、たて方向及びよこ方向それぞれ５回の平均値を算出した。【００３９】
ガーレ剛軟度（ｍN）＝RG×（ａＷａ＋ｂＷｂ＋ｃＷｃ）×７．８５９×１０−３  ・・・（１）
ＲＧ          ：試験片が振り子から離れるときの目盛（ｍｇｆ）
ａ、ｂ、ｃ    ：荷重取付孔と支点間の距離（ｍｍ）
Ｗａ、Ｗｂ、Ｗｃ：荷重取付孔に取り付けたおもりの質量（ｇ）。【００４０】
［実施例１］
編地を構成する繊維として１６７デシテックス４８フィラメントのポリエチレンテレフタレート製マルチフィラメントを、連結繊維として６７デシテックス４８フィラメントポリエチレンテレフタレート製マルチフィラメントと１００デシテックスポリエチレンテレフタレート製モノフィラメントを質量比約１：１（マルチフィラメント３本とモノフィラメント２本の割合）でセットし、ダブルラッセル編み機を用いて、開口サイズが長手方向５ｍｍ、短手方向３ｍｍの略長方形の開口部（開口部の外接円直径は５．８ｍｍ）を有する２枚の編地を、長さ６ｍｍの連結繊維で連結したダブルラッセル編地を得た。これを、連結繊維の中央の位置で切断してパイル長３ｍｍの片面パイル編地２枚を得た。このうち１枚を、所定の形状に打ち抜き、周辺部の約５ｍｍの幅を超音波ウエルダーで融着して、加湿用フィルターを得た。【００４１】
［実施例２］
実施例１で得た片面パイル編地２枚をパイル糸が外側になるよう積層し、所定の形状に打ち抜き、周辺部をロックミシンで縫製し、加湿用フィルターを得た。【００４２】
［実施例３］
編地を構成する繊維として１６７デシテックス４８フィラメントのポリエチレンテレフタレート製マルチフィラメントを、連結繊維として２２０デシテックスのモノフィラメントをセットし、ダブルラッセル編み機を用いて、長手方向８ｍｍ、短手４ｍｍの略長方形の開口部（開口部の外接円直径は８．９ｍｍ）を有する２枚の編地を、長さ２２ｍｍの連結繊維で連結したダブルラッセル編地を得た。これを、連結繊維の中央の位置で切断してパイル長１１ｍｍの片面パイル編地を２枚得た。このうち１枚を所定の形状に打ち抜き、周辺部の約５ｍｍの幅を超音波ウエルダーで融着して、加湿用フィルターを得た。【００４３】
［実施例４］
実施例３で得た片面パイル編地２枚をパイル糸が外側になるよう積層し、所定の形状に打ち抜き、周辺部の約５ｍｍの幅を超音波ウエルダーで融着して、加湿用フィルターを得た。【００４４】
［実施例５］
編地を構成する繊維として１６７デシテックス４８フィラメントのポリエチレンテレフタレート製マルチフィラメントを、連結繊維として１６７デシテックス４８フィラメントポリエチレンテレフタレート製マルチフィラメントをセットし、ダブルラッセル編み機を用いて、開口サイズが長手方向対角線５ｍｍ、短手方向対角線２ｍｍの略長方形の開口部（開口部の外接円直径は５ｍｍ）を有する２枚の編地を、長さ８ｍｍの連結繊維で連結したダブルラッセル編地を得た。これに、高松油脂株式会社製ＳＲ−１０００を乾燥質量にて３質量％となるよう、含浸、ニップ、１８０℃で乾燥、ヒートセットして担持し、連結繊維の中央の位置で切断してパイル長４ｍｍの片面パイル編地２枚を得た。この片面パイル編地２枚を、パイル糸が外側になるよう積層し、所定の形状に打ち抜き、周辺部の５ｍｍの幅を超音波ウエルダーで融着して一体化し、加湿用フィルターを得た。【００４５】
［実施例６］
編地を構成する繊維として８４デシテックス３６フィラメントのポリエチレンテレフタレート製マルチフィラメントと８４デシテックス２４フィラメントの熱融着繊維からなるマルチフィラメントとの質量比が８０：２０の比率でセットし、連結繊維として８４デシテックス２４フィラメントのポリエチレンテレフタレート製マルチフィラメントをセットし、ダブルラッセル編み機を用いて、最長対角線６ｍｍの略六角形の開口部を有する編地を、長さ１０ｍｍの連結繊維で連結したダブルラッセル編地を得た。これを連結繊維の中央の位置で切断して片面パイル編地２枚を得た。そしてその１枚を使用し、所定の形状に打ち抜き、周辺部の約５ｍｍの幅を超音波ウエルダーで融着して、加湿用フィルターを得た。【００４６】
［実施例７］
編地を構成する繊維として１６７デシテックス４８フィラメントのポリエチレンテレフタレート製マルチフィラメントを、連結繊維として３３０デシテックス９６フィラメントポリエチレンテレフタレート製マルチフィラメントと３３０デシテックス１５フィラメントポリエチレンテレフタレート製マルチフィラメントと捲縮加工を施した１６７デシテックス４８フィラメントポリエチレンテレフタレート製マルチフィラメントとを質量比４：４：２でセットし、ダブルラッセル編み機を用いて、開口サイズが長手方向対角線５ｍｍ、短手方向対角線３ｍｍの長方形の開口部（開口部の外接円直径は５ｍｍ）を有する２枚の編地を、長さ１０ｍｍの連結繊維で連結したダブルラッセル編地を得た。この編地を連結繊維の中央の位置で切断してパイル長５ｍｍの片面パイル編地２枚を得た。この片面パイル編地２枚を、パイル糸が外側になるよう積層し、所定の形状に打ち抜き、周辺部の５ｍｍの幅を超音波ウエルダーで融着して一体化し、加湿用フィルターを得た。【００４７】
［実施例８］
編地を構成する繊維として１６７デシテックス４８フィラメントのポリエチレンテレフタレート製マルチフィラメントを、連結繊維として１６７デシテックス４８フィラメントポリエチレンテレフタレート製で略三角断面のマルチフィラメントをセットし、ダブルラッセル編み機を用いて、開口サイズが長手方向対角線５ｍｍ、短手方向対角線３ｍｍの長方形の開口部（開口部の外接円直径は５ｍｍ）を有する２枚の編地を、長さ８ｍｍの連結繊維で連結したダブルラッセル編地を得た。これを、連結繊維の中央の位置で切断してパイル長４ｍｍの片面パイル編地を得た。本片面パイル編地を、パイル糸を外側にして２層積層し、所定の形状に打ち抜き、周辺部の５ｍｍの幅の部分を超音波ウエルダーで融着して一体化し、加湿用フィルターを得た。【００４８】
［実施例９］
実施例１で用いたダブルラッセル編地と同構成のダブルラッセル編地を準備し、これを連結繊維の中央の位置で切断してパイル長５ｍｍの片面パイル編地を得た。本片面パイル編地をパイル糸を外側にして２層積層し、層間に圧力損失３Pa、ガーレ剛軟度８０ｍNの繊維直径２９０μｍのポリプロピレンモノフィラメントで構成された１８メッシュ（開口形状が一辺が約１．２ｍｍの略正方形）のネットを挟持し、所定の形状に打ち抜き、周辺部の５ｍｍ幅の部分を超音波ウエルダーで融着して、加湿用フィルターを得た。  【００４９】
［比較例１］
実施例１と同じ構成のダブルラッセル編地を連結繊維の中間で切断することなく所定の形状に打ち抜き、周辺部をロックミシンで縫製し、加湿用フィルターを得た。この加湿フィルターにはパイル糸はない。【００５０】
［比較例２］
編地を構成する繊維として１６７デシテックス４８フィラメントのポリエチレンテレフタレート製マルチフィラメントを、連結繊維として６７デシテックス４８フィラメントポリエチレンテレフタレート製マルチフィラメントをセットし、ダブルラッセル編み機を用いて、長手方向５ｍｍ、短手方向対角線３ｍｍの長方形の開口部を有する２枚の編地を、連結繊維長３ｍｍのパイル糸で連結したダブルラッセル編地を得た。この編み地の連結繊維の中央の位置で切断してパイル長１．５ｍｍの片面パイル編地を２枚を得た。これを用いて実施例２と同じ手順で加湿用フィルターを得た。【００５１】
［比較例３］
編地を構成する繊維として１６７デシテックス４８フィラメントのポリエチレンテレフタレート製マルチフィラメントを、連結繊維として６７デシテックス４８フィラメントポリエチレンテレフタレート製マルチフィラメントをセットし、ダブルラッセル編み機を用いて、長手方向５ｍｍ、短手方向３ｍｍの略長方形の開口部を有する２枚の編地を、連結繊維長３５ｍｍのパイル糸で連結したダブルラッセル編地を得た。これを、連結繊維の中央の位置で切断してパイル長１７．５ｍｍの片面パイル編地２枚を得た。この片面パイル編地２枚を用いて実施例２と同じ手順で加湿用フィルターを得た。【００５２】
【表１】
2014024811.tif 000003
【００５３】
【表２】
2014024811.tif 000004
【００５４】
評価結果を表1および表２にまとめた。実施例１〜９においては、加湿能力と圧力損失のバランスに優れ、析出物の除去性も良好な加湿用フィルターを得ることができた。【００５５】
特に、実施例６ではパイルの脱落が少なく取り扱い性が良好であった。実施例９は、加湿用フィルターに適度な剛性があり取り扱い性が良好で、加湿空気清浄機への装着・セット性も良好であった。【００５６】
比較例１は、連結繊維が編地の間に挟まれているので、析出物の除去性が悪かった。比較例２はパイルが短く加湿能力が低く、比較例３は圧力損失が大きすぎ、加湿用フィルターとして好ましくなかった。
【符号の説明】
【００５７】
１：加湿用フィルター
２：パイル糸
３：編地層
４：開口部
５：ネット
６：外接円
７：外接円直径
【図１】
2014024811.tif 000005
【図２】
2014024811.tif 000006
【図３】
2014024811.tif 000007
【図４】
2014024811.tif 000008
【国際調査報告】
2014024811.tif 000009
2014024811.tif 000010
2014024811.tif 000011
2014024811.tif 000012